(57)【要約】【課題】耐候性に優れた無機塗料層を従来よりも薄くて均一な厚みで形成することにより、有機塗料層の紫外線劣化を効果的に防止することができるセメント瓦を提供する。【解決手段】セメント瓦Ａに関する。セメントを主材とする基板１の表面に骨材４が分散状態で固定された有機塗料層３を設ける。この有機塗料層３の表面に無機塗料層５を設ける。【選択図】図１
2005282251.tif 000002
【特許請求の範囲】
【請求項１】
セメントを主材とする基板の表面に骨材が分散状態で固定された有機塗料層を設けると共に、この有機塗料層の表面に無機塗料層を設けて成ることを特徴とするセメント瓦。
【請求項２】
平均粒径が３８〜２５０μｍの骨材が平均２００〜７００μｍの間隔で分散した状態で固定されて成ることを特徴とする請求項１に記載のセメント瓦。
【請求項３】
骨材を混ぜた有機塗料をセメントを主材とする基板の表面に塗布することにより、骨材が分散状態で固定された有機塗料層を形成する有機塗料塗布工程と、上記有機塗料層の表面に無機塗料を流し込み、この流し込んだ未硬化の無機塗料に空気を吹き付けて余剰無機塗料を排除する無機塗料塗布工程とを有することを特徴とするセメント瓦の製造方法。
【請求項４】
セメントを主材とする基板の表面に有機塗料を塗布して未硬化有機塗料層を設け、この未硬化有機塗料層の表面に骨材を散布することにより、骨材が分散状態で固定された有機塗料層を形成する有機塗料塗布工程と、上記有機塗料層の表面に無機塗料を流し込み、この流し込んだ未硬化の無機塗料に空気を吹き付けて余剰無機塗料を排除する無機塗料塗布工程とを有することを特徴とするセメント瓦の製造方法。
【請求項５】
平均粒径が３８〜２５０μｍの骨材を平均２００〜７００μｍの間隔で分散した状態で固定することを特徴とする請求項３又は４に記載のセメント瓦の製造方法。
【発明の詳細な説明】
【技術分野】
【０００１】
本発明は、建築物の屋根を葺設するのに用いられるセメント瓦及びその製造方法に関するものである。
【背景技術】
【０００２】
従来より、着色セメント瓦としては、次のような方法で製造されるものが提供されている（例えば、特許文献１参照。）。すなわち、未硬化セメント瓦表面に着色セメント塗材を塗布し、次に着色樹脂セメント塗材を塗布し、セメント瓦及び両塗膜を同時に養生硬化させた後、アクリル樹脂エマルション塗料を塗布し、乾燥させるというものである。
【０００３】
しかし、一般に有機塗料は防水性や着色性に優れ、しかも比較的安価に入手できるという利点があるものの、紫外線劣化が起こりやすくて耐候性に劣るという欠点を有している。
【０００４】
そこで、図４に示すように、セメントを主材とする基板１に着色層２を介して有機塗料を塗布することにより有機塗料層３を設け、次に、有機塗料に比べて紫外線劣化が起こりにくく耐候性に優れているという利点を有する無機塗料を上記有機塗料層３の表面に塗布して無機塗料層５を設けることにより、セメント瓦を製造することが行われている。このような方法でセメント瓦を製造すれば、無機塗料層５で有機塗料層３を被覆して保護することができ、有機塗料の欠点を無機塗料の利点で補完することができるものである。
【特許文献１】特開昭５８−３２０８９号公報
【発明の開示】
【発明が解決しようとする課題】
【０００５】
しかし、一般に無機塗料の粘度は低いので、スプレー等で有機塗料層３の表面に吹き付けられた無機塗料は有機塗料層３の表面に沿って容易に流動し、所望の塗布厚さを確保することが困難となり、無機塗料層５の厚さにばらつきが生じやすくなる。特にセメント瓦の表面は、通常、図４に示すように、凸部及び凹部からなる曲面で形成されているので、凸部よりも凹部に無機塗料が多く溜まることとなり、これにより無機塗料層５の厚さのばらつきはさらに大きくなる。そうすると、無機塗料層５の厚さが薄い箇所では、紫外線透過率が増大して、有機塗料層３の紫外線劣化を効果的に防止できなくなるという問題がある。
【０００６】
ここで、有機塗料層３の紫外線劣化を防止するためには、無機塗料層５の厚さを６μｍ程度にすればよいことが知られているが、従来のセメント瓦では上記のように無機塗料層５の厚さにばらつきがあるので、無機塗料層５の厚さが最も薄い箇所で６μｍ程度の厚さを確保する必要がある。そうすると、無機塗料層５の厚さは平均１２μｍ程度となるように厚くせざるを得ず、比較的高価な無機塗料を必要以上に多く使用しなければならなくなる。ちなみに、無機塗料層５の厚さが６μｍ程度であると、紫外線透過率は０〜５％となる。
【０００７】
本発明は上記の点に鑑みてなされたものであり、耐候性に優れた無機塗料層を従来よりも薄くて均一な厚みで形成することにより、有機塗料層の紫外線劣化を効果的に防止することができるセメント瓦を提供することを目的とし、また、比較的高価な無機塗料の使用量を従来よりも低減して、上記のようなセメント瓦を効率良くかつ安価に製造することができる方法を提供することを目的とするものである。
【課題を解決するための手段】
【０００８】
本発明の請求項１に係るセメント瓦は、セメントを主材とする基板１の表面に骨材４が分散状態で固定された有機塗料層３を設けると共に、この有機塗料層３の表面に無機塗料層５を設けて成ることを特徴とするものである。
【０００９】
請求項２の発明は、請求項１において、平均粒径が３８〜２５０μｍの骨材４が平均２００〜７００μｍの間隔で分散した状態で固定されて成ることを特徴とするものである。
【００１０】
本発明の請求項３に係るセメント瓦の製造方法は、骨材４を混ぜた有機塗料をセメントを主材とする基板１の表面に塗布することにより、骨材４が分散状態で固定された有機塗料層３を形成する有機塗料塗布工程と、上記有機塗料層３の表面に無機塗料３０を流し込み、この流し込んだ未硬化の無機塗料３０に空気を吹き付けて余剰無機塗料３０を排除する無機塗料塗布工程とを有することを特徴とするものである。
【００１１】
本発明の請求項４に係るセメント瓦の製造方法は、セメントを主材とする基板１の表面に有機塗料を塗布して未硬化有機塗料層３ａを設け、この未硬化有機塗料層３ａの表面に骨材４を散布することにより、骨材４が分散状態で固定された有機塗料層３を形成する有機塗料塗布工程と、上記有機塗料層３の表面に無機塗料３０を流し込み、この流し込んだ未硬化の無機塗料３０に空気を吹き付けて余剰無機塗料３０を排除する無機塗料塗布工程とを有することを特徴とするものである。
【００１２】
請求項５の発明は、請求項３又は４において、平均粒径が３８〜２５０μｍの骨材４を平均２００〜７００μｍの間隔で分散した状態で固定することを特徴とするものである。
【発明の効果】
【００１３】
本発明の請求項１に係るセメント瓦によれば、有機塗料層に分散状態で固定された骨材が無機塗料の流動を抑制することにより、耐候性に優れた無機塗料層を従来よりも薄くて均一な厚みで形成することができ、これにより、有機塗料層の紫外線劣化を効果的に防止することができるものである。
【００１４】
請求項２の発明によれば、無機塗料の流動抵抗を増大させ、無機塗料の流動をさらに抑制することができるものである。
【００１５】
本発明の請求項３に係るセメント瓦の製造方法によれば、塗布前の有機塗料に骨材を混ぜることにより、無機塗料の流動を抑制できる有機塗料層を形成することができ、これにより、耐候性に優れた無機塗料層を従来よりも薄くて均一な厚みで形成することができる。よって、比較的高価な無機塗料の使用量を従来よりも低減して、上記のようなセメント瓦を効率良くかつ安価に製造することができるものである。
【００１６】
本発明の請求項４に係るセメント瓦の製造方法によれば、未硬化有機塗料層の表面に骨材を散布することにより、無機塗料の流動を抑制できる有機塗料層を形成することができ、これにより、耐候性に優れた無機塗料層を従来よりも薄くて均一な厚みで形成することができる。よって、比較的高価な無機塗料の使用量を従来よりも低減して、上記のようなセメント瓦を効率良くかつ安価に製造することができるものである。
【００１７】
請求項５の発明によれば、無機塗料の流動抵抗を増大させ、無機塗料の流動をさらに抑制することができるものである。
【発明を実施するための最良の形態】
【００１８】
以下、本発明の実施の形態を説明する。
【００１９】
本発明に係るセメント瓦Ａを図１及び図２に示す。図１に示すセメント瓦Ａは、セメントを主材とする基板１の表面に骨材４が分散状態で固定された有機塗料層３を設けると共に、この有機塗料層３の表面に無機塗料層５を設けることによって得られるものである。一方、図２に示すセメント瓦Ａは、セメントを主材とする基板１の表面に、着色層２を介して、骨材４が分散状態で固定された有機塗料層３を設けると共に、この有機塗料層３の表面に無機塗料層５を設けることによって得られるものである。いずれのセメント瓦Ａにおいても骨材４は有機塗料層３の表面から突出するように固定されているが、基板１と有機塗料層３との間に着色層２を介在させることは任意である。
【００２０】
〔骨材〕
骨材４としては、特に限定されるものではないが、例えば、シラスバルーン、セラミックバルーン、珪砂等を用いることができる。骨材４の平均粒径は、特に限定されるものではないが、３８〜２５０μｍであることが好ましい。平均粒径が３８μｍより小さい骨材４では、無機塗料３０の流動抵抗を十分に増加させることができないおそれがある。その理由は、有機塗料層３の厚みは通常１０〜２５μｍであり、骨材４の平均粒径が３８μｍより小さいと、突出量が小さくなるなるからである。逆に、平均粒径が２５０μｍより大きい骨材４では、有機塗料層３に対する骨材４の固着力が低下したり、塗布面積増大により無機塗料３０の使用量が増大したり、余剰無機塗料３０を排除する際に無機塗料３０が骨材４の陰に残留したりするおそれがある。なお、骨材４の比重は、特に限定されるものではないが、無機塗料３０の比重が１．２程度であれば、この近傍であることが好ましく、具体的には０．２〜２．６に設定するのが好ましい。
【００２１】
〔有機塗料〕
有機塗料としては、特に限定されるものではないが、例えば、アクリルシリコン等を用いることができる。
【００２２】
〔無機塗料〕
無機塗料３０としては、特に限定されるものではないが、例えば、次のようなものを用いることができる。すなわち、
（Ａ）（ａ）一般式Ｒ１ｎＳｉ（ＯＲ２）４−ｎ（式中、Ｒ１は炭素数１〜８の有機基であり、Ｒ２は炭素数１〜５のアルキル基であり、ｎは１又は２である。）で示されるオルガノシラン及び／又はその部分加水分解縮合物１００重量部と、
（ｂ）加水分解性シリル基、又は水酸基と結合したケイ素原子を有するシリル基を有し、かつ酸価が２０〜１５０ｍｇＫＯＨ／ｇのシリル基含有ビニル系樹脂５〜２００重量部と、
の加水分解縮合反応物を中和剤で中和し、水を添加して得られた有機無機複合樹脂水分散液、
（Ｂ）アミノ基を有する加水分解縮合反応可能なアルコキシシラン、及び
（Ｃ）上記（Ｂ）成分のアミノ基との反応性を有するエポキシ基を分子内に有する化合物
を含有するものである。
【００２３】
上記（Ａ）成分の有機無機複合樹脂水分散液は、
（ａ）一般式Ｒ１ｎＳｉ（ＯＲ２）４−ｎ（式中、Ｒ１は炭素数１〜８の有機基であり、Ｒ２は炭素数１〜５のアルキル基であり、ｎは１又は２である。）で示されるオルガノシラン及び／又はその部分加水分解縮合物１００重量部と、
（ｂ）加水分解性シリル基、又は水酸基と結合したケイ素原子を有するシリル基を有し、かつ酸価が２０〜１５０ｍｇＫＯＨ／ｇのシリル基含有ビニル系樹脂５〜２００重量部と、
の加水分解縮合反応物を中和剤で中和し、水を添加して得られる。
【００２４】
上記（ａ）成分の一般式Ｒ１ｎＳｉ（ＯＲ２）４−ｎにおいて、Ｒ１で示される有機基として、例えば、アルキル基、シクロアルキル基、アリール基、ビニル基を挙げることができる。また、アルキル基は直鎖でも分岐したものでもよく、このようなアルキル基としては、例えば、メチル基、エチル基、ｎ−プロピル基、ｉ−プロピル基、ｎ−ブチル基、ｉ−ブチル基、ｓ−ブチル基、ｔ−ブチル基、ペンチル基、ヘキシル基、ヘプチル基、オクチル基を挙げることができる。好ましいアルキル基は炭素数が１〜４個のものである。
【００２５】
シクロアルキル基としては、例えば、シクロヘキシル基、シクロヘプチル基、シクロオクチル基を好適に挙げることができる。アリール基としては、例えば、フェニル基を挙げることができる。上記の各官能基は任意に置換基を有していてもよい。このような置換基としては、例えば、ハロゲン原子（例えば、塩素原子、臭素原子、フッ素原子）、（メタ）アクリロイル基、メルカプト基、脂環式基を挙げることができる。
【００２６】
Ｒ２で示されるアルキル基は直鎖でも分岐したものでもよく、このようなアルキル基としては、メチル基、エチル基、ｎ−プロピル基、ｉ−プロピル基、ｎ−ブチル基、ｉ−ブチル基、ｓ−ブチル基、ｔ−ブチル基、ペンチル基等を挙げることができる。好ましいアルキル基は炭素数が１〜２個のものである。
【００２７】
上記の一般式Ｒ１ｎＳｉ（ＯＲ２）４−ｎで示されるオルガノシランの具体例としては、例えば、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、ビニルトリメトキシシラン、ビニルトリエトキシシラン、３，３，３−トリフルオロプロピルトリメトキシシラン、３，３，３−トリフルオロプロピルトリエトキシシラン、シクロヘキシルトリメトキシシラン、γ−メタクリルオキシプロピルトリメトキシシラン、γ−メタクリルオキシプロピルトリエトキシシラン、γ−メルカプトプロピルトリメトキシシラン、γ−メルカプトプロピルトリエトキシシラン、フェニルトリメトキシシラン、フェニルトリエトキシシラン、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルフェニルジメトキシシラン、ジメチルジプロポキシシランを挙げることができる。好ましくは、メチルトリメトキシシラン、メチルトリエトキシシラン、ジメチルジメトキシシランである。これらのオルガノシランは１種単独で使用する事も、２種以上を併用することもできる。
【００２８】
上記の（ａ）成分は上記のオルガノシランの部分加水分解縮合物であってもよい。該部分加水分解縮合物のポリスチレン換算重量平均分子量は、例えば、３００〜５０００、好ましくは５００〜３０００が適当である。このような分子量の縮合物を使用することにより、貯蔵安定性を悪化させることなく、密着性のよい塗膜を得ることができる。また、オルガノシランの部分加水分解縮合物は、ケイ素原子に結合した−ＯＨ基や−ＯＲ２基を１個以上、好ましくは３〜３０個有するものであることが適当である。
【００２９】
このような縮合物の具体例としては、市販品である信越化学工業社製のＫＲ−２１１、ＫＲ−２１２、ＫＲ−２１３、ＫＲ−２１４、ＫＲ−２１６、ＫＲ−２１８；東芝シリコーン社製のＴＳＲ−１４５、ＴＳＲ−１６０、ＴＳＲ−１６５、ＹＲ−３１８７等を挙げることができる。
【００３０】
上記の（ａ）成分について、一般式Ｒ１ｎＳｉ（ＯＲ２）４−ｎのｎ値が１のオルガノシラン及び／又はその部分加水分解縮合物と、ｎ値が２のオルガノシラン及び／又はその部分加水分解縮合物との、重量比が５０：５０〜１００：０、好ましくは６０：４０〜９５：５の混合物を用いると、加水分解縮合反応させる際に安定に反応し、また耐クラック性のよい塗膜が得られるので望ましい。
【００３１】
上記の（ｂ）成分は、ビニル系樹脂の末端あるいは側鎖に加水分解性シリル基、又は水酸基と結合したケイ素原子を有するシリル基を樹脂１分子中に少なくとも１個、好ましくは２個以上有し、かつ酸価が２０〜１５０ｍｇＫＯＨ／ｇであり、好ましくは、分子量が例えば約１０００〜５００００のビニル系樹脂である。
【００３２】
上記のシリル基は一般式−ＳｉＸＰ（Ｒ３）（３−Ｐ）（式中、Ｘはアルコキシ基、アシロキシ基、ハロゲン基、ケトシキメート基、メルカプト基、アルケニルオキシ基、フェノキシ基等の加水分解性基又は水酸基であり、Ｒ３は水素又は炭素数１〜１０のアルキル基、アリール基、アラルキル基等の１価の炭化水素基であり、Ｐは１〜３の整数である。）で示されるものである。
【００３３】
シリル基含有ビニル系樹脂は、例えば、一般式（Ｘ）Ｐ（Ｒ３）（３−Ｐ）Ｓｉ−Ｈ（式中、Ｘ、Ｒ３及びＰは上記と同じ意味である。）で示されるヒドロシラン化合物と、炭素−炭素二重結合を有するビニル系樹脂とを常法に従って反応させることにより製造される。
【００３４】
なお、上記のヒドロシラン化合物として、例えば、メチルジクロロヒドロシラン、メチルジエトキシヒドロシラン、メチルジアセトキシヒドロシラン等を代表的なものとして挙げることができる。シリル基含有ビニル系樹脂を製造する際のヒドロシラン化合物の使用量は、ビニル系樹脂中に含まれる炭素−炭素二重結合の数に対して０．５〜２倍となるモル量が適当である。
【００３５】
上記のビニル系樹脂は、（メタ）アクリル酸、イタコン酸、フマル酸等のカルボン酸又は無水マレイン酸等の酸無水物を必須モノマー単位として含有し、さらに（メタ）アクリル酸メチル、（メタ）アクリル酸エチル、（メタ）アクリル酸ブチル、（メタ）アクリル酸２−エチルヘキシル、シクロヘキシル（メタ）アクリル酸等の（メタ）アクリル酸エステル、アクリロニトリル、スチレン、α−メチルスチレン、酢酸ビニル、プロピオン酸ビニル等からなる群から選ばれるビニル系モノマーをコモノマー単位として含有する共重合体であるが、共重合体製造時に（メタ）アクリル酸アリル、ジアリルフタレート等をラジカル共重合させることにより、ビニル系樹脂中にヒドロシリル化反応のための炭素−炭素二重結合を導入することが可能となる。
【００３６】
なお、得られるビニル系樹脂の酸価が２０〜１５０ｍｇＫＯＨ／ｇ、好ましくは５０〜１２０ｍｇＫＯＨ／ｇとなるように、共重合体の構成モノマー中に上記のカルボン酸又は酸無水物を含有させる必要がある。ビニル系樹脂の酸価が２０ｍｇＫＯＨ／ｇより小さいと、得られる水分散液の貯蔵安定性が悪くなり、逆にビニル系樹脂の酸価が１５０ｍｇＫＯＨ／ｇを超えると、得られる塗膜の耐水性、耐熱水性が悪くなるので、いずれも好ましくない。
【００３７】
また、上記のシリル基含有ビニル系樹脂のその他の製造方法としては、上記のカルボン酸又は酸無水物を含むビニル系モノマーと、２−ヒドロキシエチル（メタ）アクリレート、２−ヒドロキシプロピル（メタ）アクリレート、２−ヒドロキシビニルエーテル等の水酸基含有モノマーと、γ−（メタ）アクリロキシプロピルトリメトキシシラン、γ−（メタ）アクリロキシプロピルトリエトキシシラン、β−（メタ）アクリロキシエチルトリメトキシシラン、β−（メタ）アクリロキシエチルトリエトキシシラン、γ−（メタ）アクリロキシプロピルメチルジメトキシシラン、γ−（メタ）アクリロキシプロピルメチルジエトキシシラン、γ−（メタ）アクリロキシプロピルメチルジプロポキシシラン、γ−（メタ）アクリロキシブチルフェニルジメトキシシラン、γ−（メタ）アクリロキシプロピルジメチルメトキシシラン、γ−（メタ）アクリロキシプロピルジエチルメトキシシラン等のシリル基含有ビニル化合物とをラジカル重合させる方法もある。これらシリル基含有ビニル系樹脂の具体例としては、例えば、市販品である鐘淵化学工業社製のカネカゼムラツク等を挙げることができる。
【００３８】
次に、主剤成分として用いる（Ａ）成分の有機無機複合樹脂水分散液の製造方法について説明する。
【００３９】
まず、上記の（ａ）成分と（ｂ）成分との混合物にさらに水及び触媒を存在させて加水分解及び縮合反応を生じさせる。（ａ）成分と（ｂ）成分との混合割合は、（ａ）成分１００重量部に対し、（ｂ）成分５〜２００重量部、好ましくは１０〜１５０重量部であることが適当である。
【００４０】
なお、（ｂ）成分が５重量部より少ないと、得られる塗膜の外観や耐クラック性、耐凍害性、耐アルカリ性等が悪くなり、逆に（ｂ）成分の配合量が２００重量部を超えると、得られる塗膜の耐候性、耐汚染性等が悪くなるので好ましくない。
【００４１】
上記の（ａ）成分と（ｂ）成分との混合物に添加する水の量は、（ａ）成分と（ｂ）成分との混合物中に初期に存在していた加水分解性基の好ましくは４５〜１００％、より好ましくは５０〜９０％を加水分解及び縮合反応させるのに十分な量であり、具体的には上記の混合物中の加水分解性基の総数の０．４５〜１．０倍、好ましくは０．５〜０．９倍のモル数となる量が適当である。なお、ここで４５％以上が好ましいとする理由は、有機無機複合樹脂水分散液（エマルション）となったときの貯蔵安定性がよく、また、塗料に用いたときに透明性の高い膜形成が可能であるためである。
【００４２】
上記の（ａ）成分と（ｂ）成分との混合物に添加する触媒としては、硝酸、塩酸等の無機酸や、酢酸、蟻酸、プロピオン酸等の有機酸を挙げることができる。触媒の添加量は、上記混合物のｐＨが３〜６になる量が適当である。加水分解反応については、（ａ）成分と（ｂ）成分との混合物を水及び触媒の存在下で、４０〜８０℃、好ましくは４５〜６５℃で、２〜１０時間、撹拌しながら反応させる方法が適当であるが、この方法に限定されるものではない。
【００４３】
なお、（ａ）成分と（ｂ）成分との加水分解縮合反応を上記のように一段階で実施することが可能であるが、生成物の貯蔵安定性の観点から、次のような二段階で反応させることが好ましい。すなわち、第一段階として、水及び触媒の存在下で、（ａ）成分と（ｂ）成分との混合物中に初期に存在していた加水分解性基の４０〜８０％、好ましくは４５〜６５℃で１〜８時間、撹拌しながら反応させる。
【００４４】
第二段階として、第一段階に続いて、さらに水及びトリメトキシボラン、トリエトキシボラン等のトリアルコキシボラン、トリ−ｎ−ブトキシエチルアセテートジルコニウム、ジｎ−ブトキシ（エチルアセテート）ジルコニウム、テトタラキス（エチルアセテート）ジルコニウム等のジルコニウムキレート化合物、ジイソプロポキシビス（アセチルアセテート）チタン、ジイソプロポキシビス（エチルアセテート）チタン等のチタンキレート化合物、モノアセチルアセテートビス（エチルアセトアセテート）アルミニウム、ジイソプロポキシエチルアセテートアルミニウム等のアルミニウムキレート化合物等の有機金属化合物触媒を添加し、加水分解及び縮合反応を生じさせる。なお、第二段階で用いるトリアルコキシボランや有機金属化合物触媒は縮合反応を促進し、塗膜の外観、耐候性、耐汚染性、耐熱水性等を向上させることができる。
【００４５】
第二段階で添加する水の量は、（ａ）成分と（ｂ）成分との混合物中に初期に存在していた加水分解性基の４５〜１００％、好ましくは５０〜９０％が加水分解及び縮合反応するのに十分な量である。第二段階で添加する触媒の量は、第一段階で得られた反応物と未反応で残っている上記（ａ）成分及び（ｂ）成分との合計量１００重量部に対して０．００１〜５重量部、好ましくは０．００５〜２重量部が適当である。第二段階における加水分解縮合反応は、第一段階と同様に４０〜８０℃で２〜５時間反応させるのが適当である。
【００４６】
なお、加水分解縮合反応物は、その反応で生成するアルコール分により、又はそのアルコール分と必要に応じて添加した後記の有機溶媒とにより溶液状態となっている。このようにして得られた反応物である有機無機複合樹脂の溶液に中和剤を加えて均一に分散させ、中和した後、水を加えるか、若しくは中和剤と水とを同時に加え、攪拌することにより強制分散させて水分散液（エマルション）を得る。
【００４７】
中和剤の量は、安定なエマルションが得られるように、反応物である有機無機複合樹脂中の酸基の５０〜１００％、好ましくは７０〜１００％を中和する量が適当である。なお、中和剤としては、トリエチルアミン、トリエタノールアミン、ジメチルエタノールアミン、モノエタノールアミン、Ｎ−メチルジエタノールアミン、Ｎ，Ｎ−ジメチルエタノールアミン、モルホリン等が代表的なものとして挙げられる。
【００４８】
また、中和後に加える水の量は塗料の塗装作業性等を考慮して任意に決定されるが、通常、無機塗料３０の固形分が１０〜７０重量％になる程度の量が適当である。なお、このようにして得られた有機無機複合樹脂水分散液中には上記の加水分解縮合反応により生成したアルコール分が残っている。従って、その水分散液をそのまま無機塗料３０として使用すると、揮発性有機成分（ＶＯＣ）が多くなるので、常法に従ってアルコール分を減圧下で除去することが好ましい。
【００４９】
（Ｂ）成分は、分子内にアミノ基を有する加水分解縮合反応可能なアルコキシシランであり、具体的には、一般式
（Ｒ６−ＮＨ−Ｒ５−）ｎＳｉ（ＯＲ４）４−ｎ
（式中、Ｒ４は炭素数１〜５のアルキル基であり、Ｒ５は炭素数１〜５のアルキレン基であり、Ｒ６は水素原子、炭素数１〜５のアルキル基、炭素数５〜８のシクロアルキル基、炭素数６〜８のアリール基、又は置換若しくは未置換のアミノ基であり、ｎは１又は２である。）で示されるアミノ基含有アルコキシシランを好適に使用することができる。
【００５０】
なお、Ｒ４としてのアルキル基は直鎖でも分岐したものでもよく、その例として、メチル基、エチル基、ｎ−プロピル基、ｉ−プロピル基、ｎ−ブチル基、ｉ−ブチル基、ｓ−ブチル基、ｔ−ブチル基、ペンチル基を挙げることができる。好ましいアルキル基は炭素数が１〜２個のものである。
【００５１】
Ｒ５としてのアルキレン基は直鎖でも分岐したものでもよく、その例として、メチレン基、エチレン基、プロピレン基を挙げることができる。
【００５２】
Ｒ６としてのアルキル基は上記のＲ４の場合と同様である。また、Ｒ６としてのシクロアルキル基としては、例えばシクロヘキシル基、シクロヘプチル基を挙げることができる。またＲ６としてのアリール基としては、例えば、フェニル基を挙げることができる。さらにＲ６としてのアミノ基としては、アミノ基中の水素原子の一方又は両方が、例えば、上記炭素数１〜５のアルキル基で置換されたものを挙げることができる。
【００５３】
上記の一般式で示されるアミノ基含有アルコキシシランとしては、例えば、γ−アミノプロピルトリメトキシシラン、γ−アミノプロピルトリエトキシシラン、Ｎ−（β−アミノエチル）−γ−アミノプロピルトリメトキシシラン、Ｎ−（β−アミノエチル）−γ−アミノプロピルメチルジメトキシシラン、Ｎ−（β−アミノエチル）−γ−アミノプロピルメチルジエトキシシラン、Ｎ−シクロヘキシル−γ−アミノプロピルトリメトキシシラン、Ｎ−シクロヘキシル−γ−アミノプロピルトリエトキシシラン、γ−（２−アミノエチル）−アミノプロピルトリメトキシシラン、γ−（２−アミノエチル）−アミノプロピルメチルジメトキシシラン、γ−アニリノプロピルトリメトキシシランを挙げることができる。
【００５４】
（Ｂ）成分であるアルコキシシランの配合量は、前記（Ａ）成分である有機無機複合樹脂水分散液の固形分（有機無機複合樹脂）１００重量部に対し好ましくは０．５〜３０重量部、より好ましくは２〜１５重量部が適当である。なお、（Ｂ）成分の配合量が上記の範囲よりも少ないと、得られる塗膜の硬化性や耐汚染性が悪くなる傾向があり、逆に多過ぎると耐熱水性や耐クラック性が悪くなる傾向がある。
【００５５】
（Ｃ）成分は前記（Ｂ）成分中のアミノ基との反応性を有するエポキシ基を分子内に有する化合物である。これら化合物としてはエポキシ基含有アルコキシシラン、アルキルグリシジルエーテル及びエステル、シクロエポキシ化合物、ビスフェノールＡＦ系の低分子量エポキシ樹脂、あるいはこれらの乳化物等を用いることができる。
【００５６】
具体的には、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシラン、γ−グリシドキシプロピルトリイソプロペニルオキシシラン、γ−グリシドキシプロピルトリイミノオキシシラン、β−（３，４−エポキシシクロヘキシル）エチルメチルジメトキシシラン、γ−イソンアネートプロピルトリイソプロペニルオキシシランとグリシドールとの付加物、ブチルグリシジルエーテル、ポリオキシエチレングリシジルエーテル、カージュラーＥ（シェル社製商品名）、ブチルフェニルグリシジルエーテル、エピコート８１５、８２８、８３４（油化シェルエポキシ社製商品名）等及びこれら乳化物が代表的なものとして挙げられる。上記のエポキシ基含有化合物の中でも加水分解性シリル基をもつエポキシ基含有アルコキシシラン化合物を用いた場合には塗膜の硬化性が向上し、耐熱性、耐アルカリ性等が良くなるので好ましい。
【００５７】
（Ｃ）成分の配合量は、上記の（Ｂ）成分であるアミノ基含有アルコキシシラン化合物のアミノ基の活性水素の総数に対して、エポキシ基含有化合物のエポキシ基の総数が好ましくは０．１〜２．０倍、より好ましくは０．２〜１．２倍となる量が適当である。
【００５８】
なお、（Ｃ）成分のエポキシ基含有化合物の量が上記の範囲より少ないと、得られる塗膜の耐熱水性等が悪くなる傾向があり、逆に上記の範囲より多過ぎると塗膜の耐候性、耐クラック性等が悪くなる傾向がある。
【００５９】
上記の（Ｂ）成分であるアミノ基含有アルコキシシラン化合物及び（Ｃ）成分であるエポキシ基含有化合物は塗装直前に（Ａ）成分の水分散液と混合し、分散させて使用する。
【００６０】
上記の（Ｂ）成分及び（Ｃ）成分は硬化剤として作用し、（Ｂ）成分中のアミノ基は（Ｃ）成分中のエポキシ基と反応すると共に、（Ｂ）成分中のシリル基、さらには（Ｃ）成分中のシリル基（存在する場合のみ）が、（Ａ）成分中の有機無機複合樹脂中に残存するシリル基と加水分解縮合反応し、耐熱水性、耐アルカリ性、耐候性、耐汚染性、耐溶剤性等に優れた硬化塗膜を形成する。
【００６１】
無機塗料３０は、以上に説明した、主剤成分となる（Ａ）成分の有機無機複合樹脂水分散液とその硬化剤となる（Ｂ）成分であるアミノ基含有アルコキシシラン化合物及び（Ｃ）成分であるエポキシ基含有化合物とを主成分とし、さらに、必要に応じて、無機塗料３０の貯蔵安定性や塗装作業性を良くするための水、有機溶媒及び充填剤、染料、さらには、硬化促進剤、増粘剤、顔料分散剤等の各種添加剤等を配合したものから構成される。
【００６２】
上記の有機溶媒としては、メタノール、エタノール、プロパノール、ブタノール等のアルコール類、エチレングリコールモノエチルエーテル、エチレングリコールモノブチルエーテル等のアルコールエーテル類、アセトン、メチルエチルケトン等のケトン類等の親水性有機溶媒やそれとトルエン、キシレン、酢酸エチル、酢酸ブチル等の疎水性の各種塗料用有機溶媒との混合有機溶媒が使用可能である。
【００６３】
これら有機溶媒は、上記の（Ａ）成分である有機無機複合樹脂水分散液の製造時において、反応が均質に生じるように溶媒として配合することも可能である。有機溶媒の配合量は、無機塗料３０の好ましくは２０重量％以下、より好ましくは１０重量％以下が適当である。
【００６４】
上記の充填剤としては、通常の無機・有機染顔料を使用することができる。具体的には、酸化チタン、硫化亜鉛、亜鉛華、鉛白、リトポン、カーボンブラック、油煙、紺青、フタロシアニンブルー、群青、カーミンＦＢ、黄鉛、亜鉛黄、ハンザイエロー、オーカー、ベンガラ、不活性含有アゾ染料等が代表的なものとして挙げられる。充填剤の配合量は、無機塗料３０の固形分の好ましくは７０重量％以下、より好ましくは５０重量％以下が適当である。
【００６５】
〔セメント瓦の製造〕
セメントを主材とする粉体材料に水を添加しながら成形する乾式法によって、図２に示すセメント瓦Ａを製造する方法を図３を参照しながら工程順に説明する。
【００６６】
〔成形工程〕
成形工程では、まず、散水装置３６によって水を第１無端コンベア９の搬送面に供給し、次に、珪砂とセメントとパルプ繊維とを、各原料ホッパー６ａ，６ｂ，６ｃから自動秤量後、ミキサー７で均一に乾式混合して乾式セメント材料８を作製し、その乾式セメント材料８を駆動回動中の第１無端コンベア９の搬送面に連続的に落下供給する。ここで、珪砂とセメントとパルプ繊維とからなる材料に若干加水してこれを均一に湿式混合して作製される湿式セメント材料を、上記乾式セメント材料８の代わりに、供給してもよい。
【００６７】
第１無端コンベア９に落下供給した乾式セメント材料８は、邪魔板１０で略一定厚みに均した後、第１加圧ローラ１１で加圧する。次に、散水装置１２によってセメント硬化用の水を散布した後、カッター１８で適当な寸法の矩形板状体１９に切断する。
【００６８】
次に、セメントと着色顔料とを混合してある着色材１５ａを材料散布装置１６ａで矩形板状体１９に散布し、さらに、第２加圧ローラ１３で加圧した後、珪砂１５ｂのみを材料散布装置１６ｂで矩形板状体１９に散布する。そして、第３加圧ローラ１７で加圧した後、着色層２が積層された矩形板状体１９に数日間の自然養生を施す。ここで、着色材１５ａ及び珪砂１５ｂを散布しないようにすれば、図１に示すセメント瓦Ａを製造することができる。また、図１及び図２に示すようにセメント瓦Ａの表面を曲面で形成する加工は、第３加圧ローラ１７により行うことができるが、自然養生の際に別途行うこともできる。
【００６９】
〔打ち抜き工程〕
打ち抜き工程では、養生を終えた矩形板状体１９を第２無端コンベア２０の搬送面に載置して搬送しながら、パンチプレス２１等で所定の寸法形状の基板１に打ち抜く。
【００７０】
〔有機塗料塗布工程〕
有機塗料塗布工程としては、次の（１）又は（２）の工程を経ることができる。
【００７１】
（１）上記基板１を第１ローラーコンベア２４の搬送面に載置して搬送しながら、その表面にシャワーコータ２５でアクリルシリコン等の有機塗料を塗布して未硬化有機塗料層３ａを設ける。次に、エアーナイフ３１で未硬化有機塗料層３ａに空気を吹き付け、この空気で余剰有機塗料を流し出すように排除し、所望の塗布厚さに仕上げる。その後、この未硬化有機塗料層３ａの表面に骨材散布装置２６で骨材４を散布する。
【００７２】
そして、ドライヤー２３で上記未硬化有機塗料層３ａを硬化させ、骨材４を硬化有機塗料層３ｂの表面にその表面から突出した分散状態で固定し、さらにオートクレーブ２７内で高温高圧の蒸気養生を行う。上記のように固定された骨材４は、後述する無機塗料塗布工程で塗布される無機塗料３０の流動を抑制する働きを有する。
【００７３】
ここで、例えば、骨材４として平均粒径が３８〜２５０μｍの珪砂を用いる場合には、未硬化有機塗料層３ａの表面において上記骨材４の単位面積当たりの重量が１８〜３６ｇ／ｍ２となるように散布すれば、上記骨材４を有機塗料層３の表面において平均２００〜７００μｍの間隔で分散させることができる。骨材４間の平均間隔は、単位面積当たりの骨材４重量より計算することができるので、珪砂以外の骨材４を用いる場合には、好ましい散布量は計算により求めることができる。そして、上記のように骨材４を有機塗料層３の表面において平均２００〜７００μｍの間隔で分散させることにより、無機塗料の流動抵抗を増大させ、無機塗料の流動をさらに抑制することができるものである。しかも、セメント瓦Ａを葺設する際に滑り防止効果を得ることもできる。骨材４間の間隔が平均２００μｍより小さいと、無機塗料３０の溜まりを排除することができないおそれがある。逆に、骨材４間の間隔が平均７００μｍより大きいと、無機塗料３０の流動を抑制する効果を十分に得ることができず、骨材４間の無機塗料層５に不均一が発生するおそれがある。
【００７４】
（２）上記基板１を第１ローラーコンベア２４の搬送面に載置して搬送しながら、その表面にシャワーコータ２５で、骨材４を混ぜたアクリルシリコン等の有機塗料を塗布して未硬化有機塗料層３ａを設ける。次に、エアーナイフ３１で未硬化有機塗料層３ａに空気を吹き付け、この空気で余剰有機塗料を流し出すように排除し、所望の塗布厚さに仕上げる。
【００７５】
そして、ドライヤー２３で上記未硬化有機塗料層３ａを硬化させ、骨材４を硬化有機塗料層３ｂの表面にその表面から突出した分散状態で固定し、さらにオートクレーブ２７内で高温高圧の蒸気養生を行う。上記のように固定された骨材４は、後述する無機塗料塗布工程で塗布される無機塗料３０の流動を抑制する働きを有する。なお、上記のように、この（２）の工程では、上記（１）の工程とは異なり、骨材散布装置２６は特に必要としない。しかし、施工時の安全性を確保するためには、上記未硬化有機塗料層３ａの表面に滑り防止砂を散布するのが好ましいので、（２）の工程でも、滑り防止砂の散布用として骨材散布装置２６を用いることができる。
【００７６】
ここで、例えば、骨材４として珪砂を用いる場合には、平均粒径が３８〜２５０μｍの珪砂をあらかじめ有機塗料全量に対して２０〜４０重量％添加しておけば、上記珪砂を有機塗料層３の表面において平均２００〜７００μｍの間隔で分散させることができる。骨材４間の平均間隔は、単位面積当たりの骨材４重量より計算することができるので、珪砂以外の骨材４を用いる場合には、好ましい添加量は計算により求めることができる。そして、上記のように骨材４を有機塗料層３の表面において平均２００〜７００μｍの間隔で分散させることにより、無機塗料の流動抵抗を増大させ、無機塗料の流動をさらに抑制することができるものである。しかも、セメント瓦Ａを葺設する際に滑り防止効果を得ることもできる。骨材４間の平均間隔が２００μｍより小さいと、無機塗料３０の溜まりを排除することができないおそれがある。逆に、骨材４間の平均間隔が７００μｍより大きいと、無機塗料３０の流動を抑制する効果を十分に得ることができず、骨材４間の無機塗料層５に不均一が発生するおそれがある。
【００７７】
〔無機塗料塗布工程〕
無機塗料塗布工程では、骨材４が硬化有機塗料層３ｂの表面に固定されている基板１を第２ローラーコンベア２８の搬送面に載置して搬送しながら、硬化有機塗料層３ｂの表面にシャワーコータ２９で水性無機塗料３０を流し込み、その流し込んだ未硬化の水性無機塗料３０にエアーナイフ３１で吹き付けた空気で余剰無機塗料３０を流し出すように排除して、所望の塗布厚さの未硬化無機塗料層５ａを設け、ドライヤー３２で未硬化無機塗料層５ａを硬化させて、硬化無機塗料層５ｂの厚さにばらつきが少なくて、有機塗料層３の紫外線劣化を効果的に防止できるセメント瓦Ａを製造する。硬化無機塗料層５ｂの厚さにばらつきが少なくなるのは、有機塗料層に分散状態で、かつ、突出した状態で固定された骨材が無機塗料の流動を抑制するためであると考えられる。そして、このように硬化無機塗料層５ｂの厚さにばらつきが少なくなるので、無機塗料３０の使用量を低減して硬化無機塗料層５ｂの厚さを薄くしても、有機塗料層の紫外線劣化を十分に防止することができるものである。
【００７８】
なお、排除した余剰無機塗料３０は回収して、ポンプ等でシャワーコータ２９に戻すことにより再使用できるように構成してある。
【００７９】
また、乾式セメント材料８や着色材１５用のセメントとしては、普通ポルトランドセメント又はアルミナセメント等を使用できる。
【００８０】
〔その他の実施形態〕
本発明に係るセメント瓦Ａは、未硬化有機塗料層３ａを硬化させた硬化有機塗料層３ｂに、骨材４を有機塗料以外の別の接着剤で分散状態で固定してあってもよい。
【実施例】
【００８１】
以下、本発明を実施例によって具体的に説明する。なお、実施例及び比較例において「部」及び「％」はそれぞれ「重量部」及び「重量％」である。
【００８２】
〔基板〕
セメントを主材とする基板としては、クボタ松下電工外装株式会社「カラーベスト・シリーズ」を用いた。
【００８３】
〔骨材〕
骨材としては、株式会社アクシーズケミカル「ウィンライトＭＳＢ−５０１１」シラスバルーン、株式会社アクシーズケミカル「ウィンライトＳＣ−５０」シラスバルーン、太平洋セメント株式会社「イースフィアーズＳＬ１２５」セラミックバルーン、太平洋セメント株式会社「イースフィアーズＳＬ７５」セラミックバルーン、珪砂を用いた。
【００８４】
〔有機塗料〕
有機塗料としては、大日本塗料株式会社「ＫＣ１４８Ａ」を用いた。
【００８５】
〔シリル基含有ビニル系樹脂溶液の調製〕
還流冷却器及び撹拌機を備えた反応器に、ジエチレングリコールモノブチルエーテル５０部及びｎ−ブタノール５０部を加え、撹拌しながら１００℃に加熱した。次にイソブチルメタクリレート５０部、２−エチルヘキシルメタクリレート３１．５部、γ−メタクリロキシプロピルトリメトキシシラン８．５部、アクリル酸１０．５部及びｔ−ブチルペロキシ−２−エチルヘキサノエート２．５部からなる混合溶液を１００℃で３時間かけて滴下し、その後１０５℃に昇温させ、２時間維持して反応を終了させた。得られたシリル基含有ビニル系樹脂溶液は固形分濃度５０％で、樹脂の酸価は６５ｍｇＫＯＨ／ｇ、数平均分子量は１００００であった。
【００８６】
〔無機塗料の調製〕
還流冷却器及び撹拌機を備えた反応器に、（ａ）成分であるメチルトリメトキシシランの部分加水分解縮合物２３部、メチルトリメトキシシラン８部、ジメチルジメトキシシラン１．７部、（ｂ）成分であるシリル基含有ビニル系樹脂溶液２５部、及びイソプロパノール１０部を加え、混合した後、イオン交換水３．０部及び１規定塩酸０．０５部を加え、６０℃で３時間反応させた。次いでモノアセチルアセトネートビス（エチルアセトアセテート）アルミニウム０．３部及びイオン交換水０．８部を加え、さらに６０℃で３時間反応させた。次いでジメチルアミノエタノール０．５５部及び水３７部を加え、５０℃で１時間撹拌した後、減圧（１．３×１０４Ｐａ）下で脱溶剤を行った後、水で固形分濃度３５％になるよう希釈調整を行って、有機無機複合樹脂水分散液を調製した。
【００８７】
上記で得た有機無機複合樹脂水分散液１００部に着色剤を固形分の１５％となる割合で添加して着色した。塗装直前に、これにアミノ基含有アルコキシシラン化合物１部及びエポキシ基含有アルコキシシラン化合物２．４部を混合して無機塗料を調製した。
【００８８】
なお、上記の着色剤はイオン交換水１７．７部、増粘剤（ハーキュリーズ・ジャパン株式会社から入手できるナトラゾール２５０ＨＲ）０．２部、分散剤（ローム・アンド・ハース・ジャパン株式会社から入手できるＯＲＯＴＡＮ７３１ＤＰ）５部、湿潤分散剤（第一工業製薬株式会社から入手できるネオノイゲン１４０Ａ）０．５部、カーボンブラック（旭カーボン株式会社から入手できる旭＃５０）９部、二酸化チタン（石原産業株式会社から入手できるタイペークＣＲ−９７）１０部、硫酸バリウム（堺化学工業株式会社から入手できる沈降性硫酸バリウム＃１００）５７．５部、及び消泡剤（サンノプコ株式会社から入手できるノプコ８０３４）１部を混合してその中にガラスビーズ３０部を加え、粒ゲージで２０μｍ以下になるまでディスパー撹拌して得たものである。
【００８９】
〔実施例１〕
骨材４（株式会社アクシーズケミカル「ウィンライトＭＳＢ」シラスバルーン）を混ぜた有機塗料（有機塗料：骨材＝１００：２．４（重量比））をセメントを主材とする基板１の表面に塗布することにより、骨材４が分散状態で固定された有機塗料層３を形成した。次に、上記有機塗料層３の表面に無機塗料３０を流し込み、この流し込んだ未硬化の無機塗料３０に空気を吹き付けて余剰無機塗料３０を排除した。これにより、図１に示すようなセメント瓦Ａを得た。このセメント瓦Ａの表面において、骨材４の平均間隔は約３００μｍであった。
【００９０】
〔実施例２〕
骨材４として、株式会社アクシーズケミカル「ウィンライトＭＳＢ」シラスバルーンを用いると共に、有機塗料：骨材＝１００：４．８（重量比）となるように上記骨材４を有機塗料に混ぜた以外は、実施例１と同様にして、セメント瓦Ａを得た。このセメント瓦Ａの表面において、骨材４の平均間隔は約２００μｍであった。
【００９１】
〔実施例３〕
骨材４として、株式会社アクシーズケミカル「ウィンライトＳＣ−５０」シラスバルーンを用いると共に、有機塗料：骨材＝１００：４．２（重量比）となるように上記骨材４を有機塗料に混ぜた以外は、実施例１と同様にして、セメント瓦Ａを得た。このセメント瓦Ａの表面において、骨材４の平均間隔は約３００μｍであった。
【００９２】
〔実施例４〕
骨材４として、株式会社アクシーズケミカル「ウィンライトＳＣ−５０」シラスバルーンを用いると共に、有機塗料：骨材＝１００：８．４（重量比）となるように上記骨材４を有機塗料に混ぜた以外は、実施例１と同様にして、セメント瓦Ａを得た。このセメント瓦Ａの表面において、骨材４の平均間隔は約２００μｍであった。
【００９３】
〔実施例５〕
骨材４として、太平洋セメント株式会社「イースフィアーズ」セラミックバルーンを用いると共に、有機塗料：骨材＝１００：４．６（重量比）となるように上記骨材４を有機塗料に混ぜた以外は、実施例１と同様にして、セメント瓦Ａを得た。このセメント瓦Ａの表面において、骨材４の平均間隔は約３００μｍであった。
【００９４】
〔実施例６〕
骨材４として、太平洋セメント株式会社「イースフィアーズ」セラミックバルーンを用いると共に、有機塗料：骨材＝１００：９．２（重量比）となるように上記骨材４を有機塗料に混ぜた以外は、実施例１と同様にして、セメント瓦Ａを得た。このセメント瓦Ａの表面において、骨材４の平均間隔は約２００μｍであった。
【００９５】
〔実施例７〕
骨材４として、太平洋セメント株式会社「イースフィアーズＳＬ７５」セラミックバルーンを用いると共に、有機塗料：骨材＝１００：４．５（重量比）となるように上記骨材４を有機塗料に混ぜた以外は、実施例１と同様にして、セメント瓦Ａを得た。このセメント瓦Ａの表面において、骨材４の平均間隔は約３００μｍであった。
【００９６】
〔実施例８〕
骨材４として、太平洋セメント株式会社「イースフィアーズＳＬ７５」セラミックバルーンを用いると共に、有機塗料：骨材＝１００：９（重量比）となるように上記骨材４を有機塗料に混ぜた以外は、実施例１と同様にして、セメント瓦Ａを得た。このセメント瓦Ａの表面において、骨材４の平均間隔は約２００μｍであった。
【００９７】
〔実施例９〕
骨材４として、珪砂を用いると共に、有機塗料：骨材＝１００：２０（重量比）となるように上記骨材４を有機塗料に混ぜた以外は、実施例１と同様にして、セメント瓦Ａを得た。このセメント瓦Ａの表面において、骨材４の平均間隔は約３００μｍであった。
【００９８】
〔実施例１０〕
骨材４として、珪砂を用いると共に、有機塗料：骨材＝１００：４０（重量比）となるように上記骨材４を有機塗料に混ぜた以外は、実施例１と同様にして、セメント瓦Ａを得た。このセメント瓦Ａの表面において、骨材４の平均間隔は約２００μｍであった。
【００９９】
〔比較例〕
骨材４を用いなかった以外は、実施例１と同様にして、図４に示すセメント瓦を得た。
【０１００】
〔実施例１１〕
セメントを主材とする基板１の表面に有機塗料を塗布して未硬化有機塗料層３ａを設け、この未硬化有機塗料層３ａの表面に骨材４（株式会社アクシーズケミカル「ウィンライトＭＳＢ」シラスバルーン）を単位面積当たりの重量が２．１６ｇ／ｍ２となるように散布することにより、骨材４が分散状態で固定された有機塗料層３を形成した。次に、上記有機塗料層３の表面に無機塗料３０を流し込み、この流し込んだ未硬化の無機塗料３０に空気を吹き付けて余剰無機塗料３０を排除した。これにより、図１に示すようなセメント瓦Ａを得た。このセメント瓦Ａの表面において、骨材４の平均間隔は約３００μｍであった。
【０１０１】
〔実施例１２〕
骨材４として、株式会社アクシーズケミカル「ウィンライトＭＳＢ」シラスバルーンを用いると共に、単位面積当たりの重量が４．３２ｇ／ｍ２となるように上記骨材４を散布した以外は、実施例１１と同様にして、セメント瓦Ａを得た。このセメント瓦Ａの表面において、骨材４の平均間隔は約２００μｍであった。
【０１０２】
〔実施例１３〕
骨材４として、株式会社アクシーズケミカル「ウィンライトＳＣ−５０」シラスバルーンを用いると共に、単位面積当たりの重量が３．７８ｇ／ｍ２となるように上記骨材４を散布した以外は、実施例１１と同様にして、セメント瓦Ａを得た。このセメント瓦Ａの表面において、骨材４の平均間隔は約３００μｍであった。
【０１０３】
〔実施例１４〕
骨材４として、株式会社アクシーズケミカル「ウィンライトＳＣ−５０」シラスバルーンを用いると共に、単位面積当たりの重量が７．５６ｇ／ｍ２となるように上記骨材４を散布した以外は、実施例１１と同様にして、セメント瓦Ａを得た。このセメント瓦Ａの表面において、骨材４の平均間隔は約２００μｍであった。
【０１０４】
〔実施例１５〕
骨材４として、太平洋セメント株式会社「イースフィアーズ」セラミックバルーンを用いると共に、単位面積当たりの重量が４．１４ｇ／ｍ２となるように上記骨材４を散布した以外は、実施例１１と同様にして、セメント瓦Ａを得た。このセメント瓦Ａの表面において、骨材４の平均間隔は約３００μｍであった。
【０１０５】
〔実施例１６〕
骨材４として、太平洋セメント株式会社「イースフィアーズ」セラミックバルーンを用いると共に、単位面積当たりの重量が８．２８ｇ／ｍ２となるように上記骨材４を散布した以外は、実施例１１と同様にして、セメント瓦Ａを得た。このセメント瓦Ａの表面において、骨材４の平均間隔は約２００μｍであった。
【０１０６】
〔実施例１７〕
骨材４として、太平洋セメント株式会社「イースフィアーズＳＬ７５」セラミックバルーンを用いると共に、単位面積当たりの重量が４．０５ｇ／ｍ２となるように上記骨材４を散布した以外は、実施例１１と同様にして、セメント瓦Ａを得た。このセメント瓦Ａの表面において、骨材４の平均間隔は約３００μｍであった。
【０１０７】
〔実施例１８〕
骨材４として、太平洋セメント株式会社「イースフィアーズＳＬ７５」セラミックバルーンを用いると共に、単位面積当たりの重量が８．１０ｇ／ｍ２となるように上記骨材４を散布した以外は、実施例１１と同様にして、セメント瓦Ａを得た。このセメント瓦Ａの表面において、骨材４の平均間隔は約２００μｍであった。
【０１０８】
〔実施例１９〕
骨材４として、珪砂を用いると共に、単位面積当たりの重量が１８ｇ／ｍ２となるように上記骨材４を散布した以外は、実施例１１と同様にして、セメント瓦Ａを得た。このセメント瓦Ａの表面において、骨材４の平均間隔は約３００μｍであった。
【０１０９】
〔実施例２０〕
骨材４として、珪砂を用いると共に、単位面積当たりの重量が３６ｇ／ｍ２となるように上記骨材４を散布した以外は、実施例１１と同様にして、セメント瓦Ａを得た。このセメント瓦Ａの表面において、骨材４の平均間隔は約２００μｍであった。
【０１１０】
そして、上記のようにして得た各セメント瓦Ａの無機塗料３０の塗りムラについて、下記［表１］に示す等級（塗れ性評価点）を基準として等級を付けた。結果を下記［表２］及び［表３］に示す。
【０１１１】
【表１】
2005282251.tif 000003
【０１１２】
【表２】
2005282251.tif 000004
【０１１３】
【表３】
2005282251.tif 000005
【０１１４】
表２及び表３にみられるように、比較例よりも各実施例の方が、塗れ性評価点が高いことから、均一な厚みで無機塗料層５を形成できることが確認される。なお、塗れ性を適正に評価するため、各実施例及び比較例の無機塗料層５はいずれも厚みが１２μｍ程度となるように形成した。
【０１１５】
また、厚みが６μｍ程度となるように各実施例及び比較例の無機塗料層５を形成すると、各実施例についてはいずれも均一性が保持されていたが、比較例については均一性が保持されず、塗れ性評価点は２．５点に下がった。
【０１１６】
よって、本発明に係るセメント瓦Ａは、耐候性に優れた無機塗料層を従来よりも薄くて均一な厚みで形成することにより、有機塗料層の紫外線劣化を効果的に防止できるものであると考えられ、また、本発明に係るセメント瓦Ａの製造方法によれば、比較的高価な無機塗料の使用量を従来よりも低減して、上記のようなセメント瓦Ａを効率良くかつ安価に製造できると考えられる。
【図面の簡単な説明】
【０１１７】
【図１】本発明の実施の形態の一例を示すセメント瓦の断面図である。
【図２】同上の他例を示すセメント瓦の断面図である。
【図３】本発明に係るセメント瓦の製造方法の一例を示す説明図である。
【図４】従来のセメント瓦の断面図である。
【符号の説明】
【０１１８】
Ａ  セメント瓦
１  基板
３  有機塗料層
３ａ  未硬化有機塗料層
４  骨材
５  無機塗料層
３０  無機塗料
【図１】
2005282251.tif 000006
【図２】
2005282251.tif 000007
【図３】
2005282251.tif 000008
【図４】
2005282251.tif 000009